Brevet FR2640165A1 — publié le 19900615

L'invention est relative à un procédé et à un appareil destinés à I'enrichissement des concentrés divers et plus particulièrement aurifères à partir d'une table inclinée à revêtement poreux traversée ou non par un courant d'air et animée de secousses asymètriques. Les appareils connus de ce type, qui entrent dans la catégorie du tri mécanique, sont utilisés de manière industrielle pour de gros gise-. ments et pour les concentrés grossiers. Ils ne sont pas adaptés au tri de l'or alluvionnaire et aux petites et moyennes exploitations. En outre, leur utilisation en laboratoire, pour des applications diverses, est impossible de par leurs caractéristiques et leurs performances. Quant au tri par voie physique ou chimique (mercure, cyanure,...) sa mise en oeuvre est telle (produits toxiques, réactions secondaires,...) qu'elle n'est pas à la portée de tous (problèmes de réglementation) et ne répond pas à toutes les applications (performances). La présente invention a notamment pour but de remèdier à ces divers inconvénients en mettant en oeuvre un procédé permettant le tri en fonction de la densité et de la forme des particules de manière à obtenir un concentré d'une richesse exceptionnelle. et en utilisant un appareil simple, bon marché, répondant aux besoins des petites et moyennes exploitations (orpailleurs) et aux laboratoires (classification des produits pulvérulants). Le procédé, selon l'invention, consiste à effectuer, dans un premier temps. une première séparation, par densité de particules, du concentré pauvre, en utilisant l'air comme fluide séparateur, et, dans un deuxième temps, une deuxième séparation, par forme de particules, du concentré riche obtenu à la phase précédente, en utilisant les rugosités du revêtement poreux en vibration comme moyen séparateur en l'absence de tout courant d'air. L'appareil, selon l'invention, comporte une table inclinée constituée par l'association d'un revêtement poreux et d'une réglette, formant obs- tacle sélectif à la descente des composés légers, située transversalement en partie basse de la table. Le revêtement poreux est réalisé en tissu, à mailles fines, que l'on rend rugueux par saupoudragede particules fixées par procédé photographique. La réglette est réglable en hauteur en fonction des tranches granulomêtriques des composés du mélange que l'on désire séparer. Les caractéristiques et les avantages de l'invention vont apparaitre à la lecture de la description détaillée qui suit d'un mode de réalisation préféré de l'invention donné à titre d'exemple seulement et représenté aux dessins annexés. Sur ces dessins, la figure 1 est une vue d'ensemble schématique en coupe de l'appareil et la figure 2 une vue de détail de la table. L'appareil représenté aux figures comporte dans sa réalisation préférentielle, un châssis fixe (I) dont les pieds (2) sont réglables pour obtenir l'horizontalité de ce dernier sous le contrôle d'un détecteur de niveau (3); une alimentation (4) et une commande marche/arrêt(5),un variateur (6) réglant le débit d'air du ventilateur (7), un variateur (8) réglant la vitesse du moto-réducteur (9),solidaire du plateau inclinable (10), qui commande les vibrations de la table (11) par l'intermédiaire de la came (12) et du support (13), solidaire de (11); quatre biellettes (14) assurant la liaison (10)-(11); une articulation (15) et une vis de réglage (16) réglant l'inclinaison du plateau (10) donc de la table (11); un ressort de rappel (24) reliant le support (13), solidaire de la table (11) à un deuxième support (17) solidaire du plateau (10); un soufflet(18) solidaire à une extrémité de (10) et à l'autre extrémité de (11); une goulotte inférieure (19) et une goulotte supérieure (20); des guides latéraux (21) solidaires de (11); un revêtement poreux (22) et une réglette transversale (23) interchangeable ou réglable en hauteur. La table est composée par une platine (25),possédant une ouverture (26) en regard du souflet pour le passage de l'air, et un revêtement poreux. (22) tendu entre les bords de la table grâce à un cadre (non représenté). L'appareil, initialement conçu pour traiter de l'or alluvionnaire, comporte un revêtement poreux en tissu polyester ou métallique ayant un vide de maille de l'ordre de 0,050 mm. Les rugosités sont obtenues à partir d'un matériau pulvérulent déposé par exemple par procédé photographique qui consiste à épandre une colle photosensible sur le tissu, à le saupoudrer de particules, à placer au verso une trame, à durcir sélectivement la colle par le biais de la lumière et à déboucher à 11 eau les parties où la colle n'a pas durci : on obtient une surface ou environ 50% des mailles sont obturées. Le fonctionnement de l'ensemble est le suivant - on commence (première phase) par effectuer un tri, par densité de particules, du concentré pauvre1 pour une inclinaison de la table inférieure à 300 : les produits légers, mis en fluidisation par le courant d'air, surnagent et s'coulent vers le bas, alors que les produits lourds,qui restant en contact avec le revêtement poreux, sont entrainés vers le haut par le mouvement donné au tissu : on obtient ainsi un concentré riche contenant plus de 90% d'or; - on effectue ensuite (deuxième phase) un tri, par forme de particules, du concentré riche obtenu, pour une inclinaison de la table supérieure à 30 , en utilisant les rugosités du revêtement poreux en vibration comme moyen séparateur, en l'absence de tout courant d'air : on obtient un concentré enrichi contenant plus de 95% d'or. On peut également, dans la deuxième phase, utiliser faiblement de l'air,si nécessaire,en fonction de la granulomètrie des composés considérés. Pour obtenir le résultat de la phase I, le plateau supérieur comporte, en association, unerevêtement poreux et une réglette formant obstacle sélectif à la descente des composés légers, située transversalement en partie basse de la table. En outre,.la réglette est réglable en hauteur en fonction des tranches granulomètriques des composés du mélange que l'on désire séparer. Dans le cas de l'utilisation de concentrés aurifères, la réglette aura, dans la première phase1 par rapport au revêtement poreux, une hauteur - inférieure à 0,5 mm pour la tranche granulomètrique comprise entre 0,100 et 0,250 mm; - comprise entre 0,5 et 1,5 mm pour la tranche granulomètrique comprise entre 0,250 et 0,500 mm; - supérieure à 1,5 mm pour la tranche granulomètrique comprise entre 0,5 mm et 1 mm. Dans la deuxième phase, cette hautèur sera supérieure à 2 mm. Par exemple, dans le cas d'un concentré titrant 3% d'or libre et pour une tranche granulomètrique 0,250 - 0,500 mm, il est impossible de dépasser le chiffre de 95% en utilisant la technique de la phase I à cause de l'état aplati de l'or associé aux grains de matériaux denses de forme plus sphérique. Cet appareil permet donc une séparation de la quasi-totalité de l'or à partir de concentrés obtenus par voie gravimètrique et ceci de façon purement mécanique. I1 pourra intéresser également tous ceux (laboratoires en particulier) qui travaillent sur la classification des produits pulvérulents. Bien entendu 1 invention n'est pas limitée au mode de réalisation décrit et représenté pour lequel on pourra prévoir d'autres variantes sans pour cela sortir du cadre de l'invention. REVENDICATIONS 1- Procédé pour la séparation, par densité et par forme de particules, des composés d'un mélange à partir d'une table inclinée à pente réglable et à revêtement poreux, traversée ou non par un courant d'air à débit réglable et animée de secousses asymètriques à fréquence réglable, caractérisé en ce qu'il consiste à effectuer, dans un premier temps, une première séparation, par densité de particules, du concentré pauvre, en utilisant l'air comme fluide séparateur, et, dans un deuxième temps, une deuxième séparation, par forme de particules, du concentré riche obtenu à la phase précédente, en utilisant les rugosités du revêtement poreux comme moyen séparateur en l'absence de tout courant d'air. 2- Procédé, selon la revendication 1, caractérisé en ce que l'inclinaison de la table est inférieure à 30 dans la première phase et supérieure à 300 dans la deuxième phase. 3- Appareil pour la séparation, par densité et par forme de particules, des composés d'un mélange à partir d'une table inclinée (11) à pente réglable et à revêtement (22) poreux, traversée ou non par un courant d'air à débit réglable et animée de secousses asymètriques à fréquence réglable au moyen d'un ensemble "moto-réducteur (9) - came (12) biellettes (14)", caractérisé en ce que la table inclinée (11) comporte, en association, un revêtement poreux (22) et une réglette (23), formant obstacle sélectif à la descente des composés légers, située transversalement en partie basse de la table. 4- Appareil, selon la revendication 3, caractérisé en ce que le revêtement poreux est réalisé en tissu à mailles fines, en polyester ou métalliques, que l'on rend rugueux par une technique photographique qui consiste à épandre une colle photosensible sur le tissu, à le saupoudrer de particules, à placer une trame , à durcir sélectivement la colle par la lumière et à enlever les particules non collées. 5- Appareil, selon la revendication 3, caractérisé en ce que la réglette est réglable en hauteur en fonction des tranches granulomètriques des composés du mélange que l'on désire séparer. 6- Appareil, selon la revendication 4, caractérisé en ce que, dans l'application aurifère, le tissu a un vide de maille de l'ordre de 0,050mm. 7- Appareil, selon la revendication 5, caractérisé en ce que, dans l'application aurifère, la réglette a, dans la première phase, par rapport au revêtement poreux, une hauteur - inférieure à 0,5 mm pour la tranche granulomètrique comprise entre 0,100 et 0,250 mm; - comprise entre 0,5 et 1,5 mm pour la tranche granulomètrique comprise entre 0,250 et 0,500 mm; - supérieure à 1,5 mm pour la tranche granulomètrique comprise entre 0t500 et 1 mm. 8- Appareil, selon la revendication 5, caractérisé en ce que, dans l'application aurifère, la réglette a, dans la deuxième phase, par rapport au revêtement poreux, une hauteur supérieure à 2 mm.